(57)【要約】  尿などの流体の捕獲、及び好ましくは一時貯蔵物質としての機能を果たすことができ、遠心分離機保持容量（ＣＲＣ）が最大２０ｇ／ｇであり、不飽和モノマー以外のポリアルキレングリコール由来の構成単位を有する化合物を含み、かつ多価金属塩を含む第１の吸水剤を含む、吸収性コア、を含む吸収性物品。吸収性物品は、好ましくは、トレーニングパンツを含む幼児（小児、乳児）用おむつ、又は成人失禁用物品（例えば、パッド、おむつ）である。
2011511653.tif 000002
【特許請求の範囲】
【請求項１】
酸性基含有不飽和モノマーを重合することによって得られる吸水性樹脂粒子を含む第１の吸水剤を含む、吸収性コアを含む吸収性物品であって、前記第１の吸水剤が、５〜２０ｇ／ｇの遠心分離機保持容量（ＣＲＣ）を有し、前記剤が、（ｉ）不飽和モノマー以外のポリアルキレングリコール由来の構成単位を含む化合物と、（ｉｉ）多価金属塩と、を含む、吸収性物品。
【請求項２】
前記第１の吸水剤が、４００ｃｍ３・ｓ・１０−７／ｇ以上の塩水流伝導度（ＳＦＣ）を有する、請求項１に記載の吸収性物品。
【請求項３】
ポリアルキレングリコール由来の構成単位を含む前記化合物が、ラジカル重合性基を含まない、請求項１又は２に記載の吸収性物品。
【請求項４】
ポリアルキレングリコール由来の構成単位を含む前記化合物が、５００〜５００００の重量平均分子量を有する、請求項１〜３のいずれか一項に記載の吸収性物品。
【請求項５】
前記第１の吸水剤が、酸性基と共有結合を形成し得る官能基を４個以上有する内部架橋剤と、２個以上の重合性エチレン性二重結合を有する内部架橋剤との両方で架橋される、請求項１〜４のいずれか一項に記載の吸収性物品。
【請求項６】
前記第１の吸水剤が、２個以上の重合性エチレン性二重結合を有する内部架橋剤で架橋され、前記内部架橋剤が、不飽和モノマーの２重量％超過の濃度で使用される、請求項１〜５のいずれか一項に記載の吸収性物品。
【請求項７】
前記吸水性樹脂粒子が、酸性基含有不飽和モノマーを重合し、かつ好ましくは前記得られたポリマーを内部架橋することによって得られ、前記得られた樹脂粒子が、表面架橋されており、ポリアルキレングリコール由来の構成単位を含む前記化合物が、酸性基含有モノマー単位の重合中、及び／又は前記ポリマー粒子の表面架橋の間に存在して表面架橋された樹脂粒子を得る、請求項１〜６のいずれか一項に記載の吸収性物品。
【請求項８】
前記化合物及び／又は前記多価金属塩が、吸水性樹脂粒子と化学結合を形成せずに存在し、及び／又は、前記化合物及び／又は前記多価金属塩が、吸水性樹脂粒子から分離可能である、請求項１〜７のいずれか一項に記載の吸収性物品。
【請求項９】
前記吸収性コアが、前記第１の吸水剤を含む１つ以上の層と、２０ｇ／ｇ超過、好ましくは少なくとも２５ｇ／ｇのＣＲＣを有する第２の吸水剤を含む１つ以上の層とを含む、請求項１〜８のいずれか一項に記載の吸収性物品。
【請求項１０】
前記吸収性コアが、少なくとも捕捉／貯蔵層と貯蔵層とを含み、前記第１の吸水剤が、前記捕捉／貯蔵層の少なくとも一部に含まれ、前記第２の吸水剤が、貯蔵領域の少なくとも一部に含まれ、前記吸収性コアが、（前記第１の吸水剤と第２の吸水剤の総合重量の）１０重量％未満の繊維状セルロース材料を含む、請求項９に記載の吸収性物品。
【請求項１１】
第１のウエスト領域と、第２のウエスト領域と、それらの間の股領域とを有し、かつトップシートとバックシートとを含み、前記吸収性コアが、前記トップシートとバックシートとの間に存在し、好ましくは前記物品が、前記股領域において（本明細書で測定した場合に）５．５ｍｍ以下の最大乾燥キャリパーを有し、幼児用おむつである、請求項１〜１０のいずれか一項に記載の吸収性物品。
【請求項１２】
前記吸収性コアが、約０．２ｇ／ｃｍ３超過である平均密度を有する１つ以上の層又はその領域を有する、請求項１〜１１のいずれか一項に記載の吸収性物品。
【発明の詳細な説明】
【技術分野】
【０００１】
本発明は、尿などの流体の捕獲材料、及び好ましくは一時貯蔵材料としての機能を果たすことができ、最大２０ｇ／ｇの遠心分離機保持容量（ＣＲＣ）を有し、不飽和モノマー以外のポリアルキレングリコール由来の構成単位を含む化合物を含み、かつ多価金属塩を含む第１の吸水剤、を含む吸収性コアを含む吸収性物品に関する。吸収性物品は、好ましくは、トレーニングパンツなどの幼児（小児、乳児）用おむつ、又は成人失禁用物品（パッド、おむつ）である。
【背景技術】
【０００２】
いわゆる超吸収性材料（又は、吸水性材料若しくは水をゲル化する材料）を有する改善された吸収性物品を提供するための継続的研究がなされている。典型的には、このような物品及び超吸収性材料は、水性液の高吸収速度、高吸収量、及び優れた保持性を有することが必要である。超吸収性材料は、典型的には、超吸収性材料の構造体、又は液体保存以外の追加的性能特性を超吸収性材料に提供する、セルロース繊維、ポリエステル繊維、ポリエチレン繊維、及び／又はポリプロピレン繊維などの繊維状材料と共に使用される。薄型吸収性物品の実現のため、吸収性繊維材料が超吸収性材料で置き換えられるのが望ましい。
【発明の概要】
【発明が解決しようとする課題】
【０００３】
したがって、従来の吸収体中の繊維状材料と同様に機能する吸水性樹脂、例えば、水性液体を迅速に吸収する機能と、水性液体を吸収した後に水性液体を拡散させる機能と、水性液体を吸収した後に水性液体を一時的に（のみ）保持する機能とを有する吸水性樹脂が望ましい。
【０００４】
本発明は、流体保持性能が限られている吸収性セルロース繊維状材料に取って代わることができる、具体的には吸収性物品の捕捉／貯蔵層で使用するための、このような改善された吸水剤を含む吸収性物品を提供する。
【課題を解決するための手段】
【０００５】
酸性基含有不飽和モノマーを重合することによって得られる吸水性樹脂粒子を含む第１の吸水剤を含む吸収性コアを含む吸収性物品であって、第１の吸水剤が５〜２０ｇ／ｇの遠心分離機保持容量（ＣＲＣ）を有し、第１の吸水剤は（ｉ）不飽和モノマー以外のポリアルキレングリコール由来の構成単位を有する化合物と、（ｉｉ）多価金属塩と、を含む。
【０００６】
吸収性物品は、好ましくは、生理用ナプキン、パンティーライナー、パッド及びおむつなどの大人用失禁用物品、及び好ましくはトレーニングパンツなどの幼児（小児、乳児）用おむつから選択される、好ましくは使い捨て吸収性物品である。
【０００７】
吸収性物品は、好ましくは、トップシートと、バックシートと、その間の吸収性コアとを含み、該吸収性コアは、トップシートにごく近接した又はトップシートと接触する１つ以上の捕捉／貯蔵層と、その下の１つ以上の貯蔵層とを含んでもよく、層の少なくとも１つ、典型的には少なくとも１つ、又は１つは捕捉／貯蔵層であり、かつ本発明の第１の吸水剤を含み、該１つ（又は複数）の層は、好ましくは（該層の第１の吸水剤の）１０重量％未満のセルロース繊維（例えば、化学的に又は機械的に修飾されたセルロース繊維などの修飾セルロース繊維）を含んでもよい。
【０００８】
第１の吸水剤のＳＦＣは、例えば、最大４０００ｃｍ３・ｓ・１０−７／ｇ、若しくは最大３０００ｃｍ３・ｓ・１０−７／ｇ、又は最大２０００ｃｍ３・ｓ・１０−７／ｇ、あるいは最大１５００ｃｍ３・ｓ・１０−７／ｇであってもよい。
【０００９】
吸収性コアは、好ましくは、例えば、第１の吸水剤と化学的に異なり、典型的には２０ｇ／ｇ超過のＣＲＣ、かつ、例えば６００×１０−７ｃｍ３ｓ／ｇ未満、又は４００ｃｍ３・ｓ・１０−７／ｇ未満のＳＦＣ、好ましくは５０ｃｍ３・ｓ・１０−７／ｇ超過、若しくは８０ｃｍ３・ｓ・１０−７／ｇ超過、又は１００ｃｍ３・ｓ・１０−７／ｇ超過のＳＦＣを有する、第２の吸水剤を更に含むのが好ましい。第２の吸水剤は、吸収性コアの第１の吸水剤と同じ層の中に含まれてもよく、又は本発明の一実施形態では、第２の吸水剤は異なる層、例えば、貯蔵層に含まれ、少なくとも貯蔵層及び捕捉／貯蔵層はそれぞれ、セルロース繊維を実質的に含まない、例えば、（該層に存在する全（即ち、第１及び／又第２の）吸水剤の）１０重量％未満のセルロース繊維を含むのが好ましい。
【００１０】
本発明の一実施形態では、したがって、該化合物が吸水性樹脂粒子と化学結合せずに存在し、及び／又は該化合物が吸水性樹脂粒子から分離可能であるのが好ましい。
【００１１】
あるいは、又は加えて、後に本明細書に記載される多価金属塩が吸水性樹脂粒子と化学結合せずに存在し、及び／又は該多価金属塩が吸水性樹脂粒子から分離可能であるのが好ましいことがある。
【００１２】
好ましくは幼児用おむつである本明細書の吸収性物品は、好ましくは非常に薄く、好ましくは、股領域において（本発明で測定した場合に）、４．５ｍｍ以下の最大乾燥キャリパーを有する。
【００１３】
本発明の使い捨て吸収性物品は、少なくとも第１の吸水剤と、任意の第２の吸水剤とを含む吸収性コアを含むのが好ましく、該コアは、約０．２ｇ／ｃｍ３超過である平均密度を有する１つ以上の層又はその領域を有するか、又はコア全体がかかる密度を有する。
【図面の簡単な説明】
【００１４】
【図１】本明細書において使用されるＳＦＣの測定に用いる測定装置を概略的に示す断面図。
【図２】ＳＦＣの測定に用いる測定装置の一部を概略的に示す断面図。
【図３】ＳＦＣの測定に用いる測定装置のピストンヘッドの底面図。
【発明を実施するための形態】
【００１５】
「吸収性物品」とは、液体を吸収して収容する用具を指し、より詳細には、着用者の身体に当てて又は身体に近接して配置され、身体から排出された様々な排泄物を吸収して収容する用具を指す。吸収性物品には、おむつ（成人用及び幼児用、トレーニングパンツを含む）、成人用失禁用ブリーフ、おむつカバー及びライナー、生理用ナプキン、パンティーライナー、並びにタンポンが挙げられるが、これらに限定されない。
【００１６】
「おむつ」とは、一般に幼児及び失禁症者が胴体下部の周りに着用する吸収性物品を指す。
【００１７】
「使い捨て」という用語は、本明細書においては、通常洗濯又は他の方法で復元又は再使用することを想定していない（すなわち、１回使用した後に廃棄、好ましくはリサイクル、堆肥化、又は環境に適合する方法で処理することを前提としている）物品を説明するために使用する。
【００１８】
本明細書で吸収性コアの層として使用するとき、「層」は、ｘ次元の幅、ｙ次元の長さ、及びｚ次元の厚さ又はキャリパーを有する三次元構造体を指し、ｘ−ｙ次元は実質的に物品の平面内にある。該「層」のｘ−ｙ次元は少なくとも２ｃｍ×２ｃｍ、好ましくは少なくとも２ｃｍ×４ｃｍである。
【００１９】
本明細書で吸収性コア又は吸収性コアの層の領域として使用するとき、「領域」は、本明細書においては面積２ｃｍ×２ｃｍ（例えば、適用可能な場合、ｚ方向キャリパーは本明細書に定義された通りに４．５ｍｍ未満である）を意味する。
【００２０】
本明細書で使用するとき「吸収性」は、少なくとも水であるが、典型的には更にその他の液体、及び典型的には少なくとも尿、又は血液を吸収する化合物、材料、製品を含む。
【００２１】
本明細書において想定される吸収性物品は、支持構造体と、本明細書に記載される第１の吸水剤とを含む。本明細書において好ましい吸収性物品は、以下に本明細書に記載されるトップシートとバックシートと、その間の第１の吸水剤を含む吸収性コアと、を含むのが好ましい。本明細書において好ましい物品は、乳児用若しくは幼児用おむつ、成人失禁用製品（パッド又はおむつ）、又は生理用ナプキン若しくはパンティーライナーであり、これらは、トップシートとバックシート、例えば、液体透過性トップシート及び液体不透過性バックシートとを含むシャーシを含む。
【００２２】
シャーシは、サイドパネル（伸縮性）、レッグカフ及び／又はバリアカフ、及び／又は（弾性的）ウエスト機構を更に含んでもよい。物品の一方の末端部分は、物品の第１のウエスト領域として構成される。反対側の末端部分は第２のウエスト領域として構成される。中間部分は、第１のウエスト領域と第２のウエスト領域との間で長手方向に延びる股領域として構成される。股領域は、物品を着用した際、通常、着用者の脚の間に位置する部分である。股部分の平均長さは物品の平均長さの３分の１であり、長手方向に物品の中央３分の１に位置する。
【００２３】
シャーシは締着装置を更に含んでもよく、これは少なくとも１つの締着部材と、少なくとも１つのランディング領域とを包含してもよい。
【００２４】
おむつのような一体型吸収性物品に関して、シャーシはおむつの主要構造を含み、他の機構が追加されておむつの複合構造を形成する。おむつは、周知の様々な構成に組み立てることができるが、好ましいおむつ構成については、米国特許第４，９４０，４６４号、同第５，５５４，１４５号、同第５，５６９，２３４号、同第６，００４，３０６号、米国特許出願第１０／１７１，２４９号、及び同第１０／８２４，１２１号に概ね記載されている。
【００２５】
トップシートは、柔軟で、柔らかな感触で、着用者の皮膚を刺激しないものである。トップシートは、液体透過性であってよく、液体はその厚さを通して容易に透過する。適切なトップシートは、多孔質フォーム、網状フォーム、有孔プラスチックフィルム、天然繊維（例えば木質繊維若しくは綿繊維）、合成繊維（例えばポリエステル繊維若しくはポリプロピレン繊維）、又は、天然繊維と合成繊維の混合物といった広範な材料から製造することができる。一実施形態では、トップシートは、着用者の皮膚を吸収性コアの中の液体から隔てるために疎水性材料で製造され、したがって、身体浸出液を受容するための１つ以上の開口部を含んでもよい。好ましくは、トップシートは、材料の親水性を調整する界面活性剤のような手段を含む。好ましいトップシートは、ファブリック分野の当業者に周知の手段を用いて作製した不織材を含む。トップシートの坪量は約１０〜約２５ｇ／ｍ２、縦方向の最小乾燥引張強度は少なくとも約１５０ｇ／ｃｍ、及び欧州使い捨て不織布協会（European Disposables and Nonwovens Association）標準法１５０．４−９９による浸透速度は約３秒であるのが好ましい。１つの適切なトップシートは、サウスカロライナ州シンプソンビルのＢＢＡファイバーウェブ（BBA Fiberweb）から入手可能で、坪量が約１８ｇ／ｍ２である３デニール未満の繊維を含むポリプロピレンスパンボンド不織布を含む。
【００２６】
バックシートは、トップシートの外辺部の少なくとも周辺の一部分でトップシートに接合させるのが好ましい。バックシートは、吸収性コアによって吸収されて物品内に収容された滲出物によって、ベッドシーツや衣服など、物品と接触する場合のある他の外部物品が汚れるのを防ぐ。バックシートは、薄いポリマーフィルムから作製されるのが好ましい。１つの好ましい実施形態では、フィルムは液体不透過性である。典型的には、バックシートは、坪量が約１０ｇ／ｍ２〜約３０ｇ／ｍ２のポリエチレンフィルムの層を含むが、その他の可撓性かつ液体不透過性の材料を用いることが可能である。好ましくは、フィルムは、おむつから蒸気を逃がせるように通気性（例えば微小孔によるもの）を備えている一方で、更に、滲出物がバックシートを貫通するのを防ぐ。特に好ましいバックシートの材料は、バックシートをより「布様」にするためにフィルム層に積層された不織布を有する。このような不織布層は、坪量が約１５ｇ／ｍ２〜約２５ｇ／ｍ２である不織布材料（例えば、スパンボンドされているか又はその他の好適な構造を有するもの）を含むことができる。バックシートとして用いるのに好適な材料は、オハイオ州メーソンのクロペイプラスチックプロダクツ社（Clopay Plastic Products Company）から入手することができる。吸収性物品の追加機構は、当該技術分野において周知であり、例えば、米国特許第３，８６０，００３号及び米国特許第５，１５１，０９２号に記載されている。
【００２７】
本明細書の吸収性物品は、典型的には、本明細書に記載の第１の吸水剤を含む少なくとも１つの層を含む吸収性コアを含む。本明細書で使用する例示の吸収性構造体又はコアは、米国特許第４，６１０，６７８号、同第４，８３４，７３５号、同第５，２６０，３４５号、同第５，３８７，２０７号、同第５，３９７，３１６号、及び同第５，６２５，２２２号に記載されている。
【００２８】
吸収性コアは、１つ以上の層を含んでもよく、例えば、好ましくは、トップシートにごく近接した又はトップシートと接触する少なくとも１つの捕捉／貯蔵層と、好ましくは、バックシートと接触する又はバックシートにごく近接した少なくとも１つの貯蔵層と含んでもよい。好ましくは、第１の吸水剤を含む該捕捉／貯蔵層の両方、及び第２の吸水剤を含む該貯蔵層が、吸収性コアに存在する。好ましい実施形態では、吸収性物品は、該捕捉／貯蔵層と該貯蔵層とを含むが、セルロース材料を含む追加の捕捉層を含まない、又は追加の捕捉層は存在しない。吸収性コアが追加の捕捉層を含む場合、捕捉層は、典型的にはトップシートの下に位置付けられ、かつ上述の捕捉／貯蔵層は、典型的には捕捉層とコアの残りの層（１つ又は複数）例えば、該貯蔵層）との間に配置される。
【００２９】
このような獲得／貯蔵層は、本明細書で使用するとき、捕捉と共に、捕捉した流体の分配及び一時的貯蔵、及び任意に捕捉した流体の一部の永久貯蔵を提供する。このような貯蔵層は、本明細書で使用するとき、物品の貯蔵能力の大部分（例えば能力の６０％超過）を提供する。
【００３０】
吸収性コアは、本明細書において以下に詳細に記載される第１の吸水剤を含み、吸収性コアは更に、例えば、化学的に異なり、かつ典型的には２０ｇ／ｇを超える、好ましくは少なくとも２５ｇ／ｇである、好ましくは少なくとも３０ｇ／ｇである、又は更に好ましくは少なくとも３５ｇ／ｇのＣＲＣを有する、第２の吸水剤を含んでもよい。これは、例えば、６００×１０−７ｃｍ３ｓ／ｇ未満、好ましくは４００×１０−７ｃｍ３ｓ／ｇ未満、又は更に好ましくは２００×１０−７ｃｍ３ｓ／ｇ未満、及び典型的には、少なくとも４０×１０−７ｃｍ３ｓ／ｇ、又は好ましくは少なくとも８０×１０−７ｃｍ３ｓ／ｇ、及び好ましくは少なくとも１００×１０−７ｃｍ３ｓ／ｇ、あるいは更には少なくとも１２０×１０−７ｃｍ３ｓ／ｇのＳＦＣを有し得る。
【００３１】
第２の吸水剤は好ましくは第２の吸水性樹脂粒子を含み、該粒子は、酸性基含有不飽和モノマーを重合し、１種類以上の架橋剤を使用して該ポリマーを内部架橋し、かつ該ポリマーを表面架橋することによって得る。しかしながら、第２の吸水剤及び樹脂は、典型的には、本明細書において以下に記載されるポリアルキレングリコール由来の構成単位を有する化合物を含有していない。
【００３２】
第２の吸水剤、又は第２の吸水剤の第２の吸水性樹脂粒子を調製するために好適なポリマー、及び調製方法の例は、米国特許第３，６６１，８７５号、同第４，０７６，６６３号、同第４，０９３，７７６号、同第４，６６６，９８３号、及び同第４，７３４，４７８号に開示されている。本明細書の第２の樹脂粒及び第２の吸水剤を作製するのに使用される最も好ましいポリマーは、ポリアクリレート類／アクリル酸類及びそれらの誘導体、好ましくは部分的に中和されたポリアクリル酸類及び／又は、それらのデンプン誘導体の（わずかに）架橋された網状組織ポリマー類である。これらの樹脂及び剤の代表的な製造方法は、米国特許第４，６６６，９８３号（ツバキモト（Tsubakimoto）ら、１９８７年５月１９日発行、１９８６年１１月２５日発行）、米国特許第５，１４０，０７６号（ハラダ（Harada））、米国特許第６，１５０，４６９号（ハラダ（Harada））に記載されている。架橋は、好適な架橋モノマー類の導入によって重合中に、及び／又は好適な反応性架橋剤との反応によって重合後に、影響を受ける可能性がある。
【００３３】
表面架橋及び広くは架橋を行うのに好適な一般方法は、米国特許第４，５４１，８７１号（オオバヤシ（Obayashi）、１９８５年９月１７日発行）；米国特許第４，５８７，３０８号（マキタ（Makita）、１９８６年５月６日発行）；米国特許第４，７３４，４７８号（ツバキモト（Tsubakimoto）、１９８８年３月２９日発行）；米国特許第５，１６４，４５９号（キムラ（Kimura）ら、１９９２年１１月１７日発行）；米国特許第５，１４０，０７６号（ハラダ（Harada））；米国特許第６，１５０，４６９号（ハラダ（Harada））；及び米国特許第４，０７６，６６３号に開示されている。
【００３４】
吸収性コアは、第１の吸水剤、及び存在する場合には第２の吸水剤の合計に対して、微量の、好ましくは１０重量％未満のセルロース繊維を含むのが好ましい。更に、各層自体は、（該層に存在する吸水剤の合計に対して）１０重量％未満のセルロース繊維を含むことが好ましい。本明細書においてこれは「実質的にセルロース繊維を含まない」と表現される。より好ましくはこの値は５％未満、又は好ましくは１％未満であり、あるいは、例えば吸水剤を含むこの層に、又はこの吸収性コアにセルロース繊維は全く存在しない。
【００３５】
一実施形態では、貯蔵層は、第２の吸収性材料の第１及び第２の層と、貯蔵コアの該第１及び第２の層を包囲する第１の基材、例えば不織布、及び第２の基材と、を含み、好ましくは第２の吸水剤は第１及び第２の基材の上に堆積しており、熱可塑性接着剤は第１及び第２の基材それぞれの上の第２の吸水剤を覆い、その結果各層は接着剤を含み、各基材は接着剤と接触することができる。こうして、貯蔵層の第１及び第２の層は、好ましくは、第１の層の熱可塑性接着剤の少なくとも一部分が第２の層の熱可塑性接着剤の少なくとも一部分と接触するように組み合わされる。第２の吸水剤は均一的に分布してもよく、又はパターンで分布してもよい（非均一的な分布）。好ましい方法及び貯蔵層は、例えば、米国特許出願第１２／１４１１２２号に記載されている。
【００３６】
捕捉／貯蔵層は、例えば、上記のような、それぞれが第１の吸水剤及び接着剤を含む第１及び第２の層と、上記のような基材とを有して、同じ方法で製造され得る。
【００３７】
本明細書における一実施形態において、好適な貯蔵層は、米国特許出願第１０／７７６，８３９号に記載の方法を用いて製造されてもよく、それにより、所望の貯蔵層の形状及び容積によって実質的に定められる形状及び容積を有する、吸水剤用の一連のリザーバを備えるレイダウンドラムが提供される。捕捉／貯蔵層は、貯蔵層に関して上述したのと同じ又は同様の方法で製造されてもよい。
【００３８】
一実施形態において、捕捉／貯蔵層は、使用中にユーザーに面する側又は貯蔵層に面する側のいずれかの上に、あるいは両面上に、該層の吸水剤を覆うカバーシートを含む。一実施形態では、カバーシートは、吸水剤の周囲を包み又は周囲に巻き付けられて、本明細書で使用されるのに好ましい捕捉／貯蔵層を形成する。カバーシートは、薄片材料、若しくは織布、又は好ましくはその毛羽立てられているシート材料、スパンボンドシート材料、及び／又はメルトブローンシート材料などの不織布シート、あるいはこれらの積層体、例えばＳＭＳ若しくはＳＭＭＳ又はＳＭＭＭＳ材等であってもよい。カバーシートは親水性であってもよい。親水性剤で処理されている疎水性材料から製造されてもよい。
【００３９】
一実施形態において、本明細書の吸収性物品は、バックシートと、貯蔵層の第１面用の（不織布）カバーシートと、貯蔵層の別の面及び捕捉／貯蔵層の第１面を覆う１枚又は２枚の（不織布）カバーシートと、捕捉／貯蔵層の反対側の面、任意に追加の捕捉層を覆う（不織布）カバーシートと、使用中にユーザーに面するトップシートを含む。
【００４０】
第２の吸水剤は、第１の吸水剤よりも高い重量パーセント値で存在してもよい。第２の吸水剤は、例えば混合されて、第１の吸水剤と同じ領域又は層に存在してもよく、又は別の領域又は層に存在してもよい。典型的には、第２の吸水剤は、本明細書に記載されるいわゆる貯蔵層内に少なくとも存在する。本明細書に記載されるように、本明細書に記載される第１の吸水剤は、吸収性物品の少なくとも捕捉／貯蔵層に含まれるのが好ましい。
【００４１】
特にましい実施形態では、股領域の吸収性コアは、ウエスト領域の一方、又は両方の吸収性コアよりも狭い。コアの横軸のコアの平均幅の、（例えば、第１のウエスト領域又は第２のウエスト領域のいずれかの）コアの最大幅に対する割合は、７０：１００〜９５：１００、若しくは８０：１００〜９０：１００、又は８２：１００〜９０：１００である。
【００４２】
吸収性コアは、捕捉／貯蔵層及び貯蔵層に加えて、化学的に剛化された、湾曲させた及び／又は撚り合わされたセルロースなどのセルロース含有捕捉層を、例えば、トップシートと捕捉／貯蔵層との間に含んでもよい。その場合、捕捉層は非常に薄くてもよく、例えば平均キャリパーは１ｍｍ以下である。しかしながら、一実施形態では、吸収性物品は追加のセルロース含有捕捉層を含まず、又は捕捉層を全く含まない。
【００４３】
捕捉／貯蔵層は貯蔵層と直接接触してもよく、又は捕捉／貯蔵層と貯蔵層との間に、不織布の貯蔵層カバー材料などの中間層が存在してもよい。捕捉／貯蔵層、及び／又は貯蔵層は、１つ以上のこのような不織布のカバー材料によって完全に又は部分的に覆われてもよい。１つの好ましいカバー材料は、スパンボンドしてからメルトブローンし、更にスパンボンドした層（すなわちＳＭＳ材）を含む。不織布材料は、合成繊維、例えばポリエチレン、ポリエステル、最も好ましくはポリプロピレンを用いて好適に作製される。極めて好ましいのは、恒久的親水性不織布であり、特に、耐久的親水性コーティングを備える不織布である。このような親水性は、不織布の界面活性剤処理によってもたらしてよい。代替材料は、ＳＭＭＳ構造、若しくはＳＭＭＭＳ構造、又は任意にセルロースの薄片構造を含む。
【００４４】
好適には、捕捉／貯蔵層は貯蔵層と同じかそれより小さい表面積を有する。好ましくは、捕捉／貯蔵層は貯蔵層上の横方向の中心に位置するとともに、その横幅は貯蔵システムと同じだが、長手方向の長さは貯蔵システムよりも短い。捕捉／貯蔵層は、また、貯蔵層よりも狭くてもよいが、依然として貯蔵層上に対して中心を一致させる。捕捉／貯蔵層の貯蔵システムに対する面積比は１．０であるのが好適である。前記面積比は、好ましくは１．０未満（例えば、約０．７５未満）であり、より好ましくは約０．５０未満である。
【００４５】
また、捕捉／貯蔵層、及び／又は貯蔵層は、機械方向及び横断方向の一方又は両方において、吸水剤の坪量に基づいて、吸水剤（１つ又は複数）の不均等な分布を含んでもよい。
【００４６】
一実施形態において、吸収性コア、又はその捕捉／貯蔵層、及び／若しくは貯蔵層は、例えば層又はコアを構築し又は安定させるので、吸水剤を安定させる又は構築するために多くの場合貯蔵層又はコアに存在するセルロース繊維の一部又は全てを除去することを可能とする繊維状の熱可塑性及び／又は接着性材料と、第１及び／又は第２の吸水剤と、を組み合わせることによって得られる。吸収性コア、貯蔵層、及び／又は捕捉／貯蔵層は、上述のように、また、例えば上記米国特許出願第１０／７７６，８３９号に記載されているように、実質的にセルロース（繊維）を有さなくてもよい。
【００４７】
貯蔵層は、平均密度が約０．２ｇ／ｃｍ３を超える、若しくは好ましくは少なくとも０．３ｇ／ｃｍ３である、又は場合によっては更に０．４ｇ／ｃｍ３を超える１つ以上の領域を有してもよい。
【００４８】
好適には、本明細書の第１の吸水剤を含む捕捉／貯蔵層は、平均密度が０．２ｇ／ｃｍ３以上、若しくは好ましくは０．３ｇ／ｃｍ３以上、又は場合によっては更に０．４ｇ／ｃｍ３以上である１つ以上の領域を有してもよい。
【００４９】
本明細書の吸収性物品好ましくは非常に薄く、股領域の最大乾燥キャリパーが約４．５ｍｍ未満、好ましくは４．０ｍｍ未満、若しくは更に好ましくは３．５ｍｍ未満、又は更には３．０ｍｍ未満である吸収性コアを有する。これは、股領域を面積２ｃｍ×２ｃｍに分割し、領域毎のキャリパーを測定して、股領域のキャリパーの最大値を得ることによって測定される。吸収性物品もまた非常に薄いことが好ましく、上記のように股領域で測定した場合の最大乾燥キャリパーが約５．５ｍｍ未満、好ましくは５．０ｍｍ未満、若しくは更に好ましくは４．５ｍｍ未満、又は更には４．０未満であるのが好ましい。
【００５０】
第１の吸水剤
本明細書の第１の吸水剤は、酸性基含有不飽和モノマーを重合することによって得た第１の吸水性樹脂粒子を含む吸水剤であり、該吸水剤は、典型的には５〜２０ｇ／ｇの遠心分離保持能力（ＣＲＣ）を有し、不飽和モノマー以外のポリアルキレングリコール由来の構成単位を有する化合物（本明細書では「化合物」とも呼ばれる）と、多価金属塩とを含む。
【００５１】
該化合物及び該多価金属塩は、吸水性樹脂粒子の内部、表面、及び表面周辺の少なくとも１つの上に存在する。該化合物及び／又は該多価金属塩は吸水性樹脂粒子に付着するのが好ましく、及び／又は該化合物及び／又は該多価金属塩は、吸水性樹脂粒子と化学結合を形成せずに自由状態で存在している及び／又は吸水性樹脂粒子から分離可能であるのが好ましい。
【００５２】
該化合物は、ポリアルキレングリコール由来の構成単位を有するが、ただしこれは重量平均分子量が１０００未満、より好ましくは８００未満の不飽和モノマーであるのが好ましい。
【００５３】
第１の剤は、典型的には第１の吸水性樹脂粒子を、第１の吸水剤の全量に対して少なくとも５０重量％以上の濃度、好ましくは６０〜９９．９重量％の濃度、より好ましくは７０〜９９．９重量％、更に好ましくは８０〜９９．９重量％、及び更により好ましくは９０〜９９．９重量％の濃度で含む。
【００５４】
第１の吸水性樹脂は、粒状、例えば球形粒子として；球形粒子のアグロメレーションで；圧縮された球形粒子で；不規則に粉砕された形状で；不規則に粉砕された形状を粒状にすることで得られる形状で；存在するのが好ましい。第１の吸水性樹脂はまた、孔を有する発泡形状で存在してもよい。
【００５５】
吸水性樹脂粒子は、好ましくは、酸性基含有不飽和モノマーを重合することによって得た内部架橋構造を有する吸水性樹脂の粒子である。酸性基含有不飽和モノマーは、カルボキシル基及びスルホン基などの酸性基を含有するモノマーであれば特に限定されない。特に、吸収特性の点からカルボキシル基含有モノマーが好ましい。
【００５６】
酸性基含有不飽和モノマーを重合することによって得られる吸水性樹脂の例には、例えば、（メタ）アクリル酸、無水マレイン酸、マレイン酸、フマール酸、クロトン酸、イタコン酸、ケイ皮酸等のカルボキシル基含有不飽和モノマー及び／又はその塩（中和物）を重合及び架橋して得られるポリマー；デンプン−アクリロニトリルグラフトポリマーの加水分解物；デンプン−アクリル酸グラフトポリマー；酢酸ビニル−アクリル酸エステルコポリマーのケン化物；アクリロニトリルコポリマー若しくはアクリルアミドコポリマーの加水分解物、又はこれらの架橋体；カルボキシル基含有架橋ポリビニルアルコール変性物；架橋イソブチレン−無水マレイン酸コポリマー；あるいはこれらの２種以上の組み合わせを挙げることができる。
【００５７】
吸水性樹脂の好ましい例には：米国特許第４６２５００１号、同第４６５４０３９号、同第５２５０６４０号、同第５２７５７７３号、欧州特許第４５６１３６号等に開示されている部分中和架橋ポリアクリル酸ポリマー；米国特許第４０７６６６３号に開示されている架橋され部分的に中和されたデンプン−アクリル酸グラフトポリマー；同第４３８９５１３号に開示されているイソブチレン−マレイン酸コポリマー；同第４１２４７４８号に開示されている酢酸ビニル−アクリル酸コポリマーのケン化物；同第３９５９５６９号に開示されているアクリルアミド（コ）ポリマーの加水分解物；及び同第３９３５０９９号に開示されているアクリロニトリルポリマーの加水分解物が挙げられる。
【００５８】
中でも、上記吸水性樹脂は、アクリル酸及び／又はその塩（中和物）を主成分とするモノマーを重合することにより得られるポリアクリル酸（塩）系架橋ポリマー又は同様のポリマーであることがより好ましい。ポリアクリル酸（塩）系架橋ポリマー又は同様のポリマーとは、アクリル酸及び／又はその塩を好ましくは５０〜１００モル％、より好ましくは７０〜１００モル％、更に好ましくは９０〜１００モル％含むモノマー（架橋剤を除く）を重合して得られる、内部架橋構造を有するポリマーである。
【００５９】
また、上記ポリアクリル酸（塩）系架橋ポリマー又は同様のポリマー中のカルボキシル基は、その４５〜８５モル％が中和されて塩を形成していることが好ましい。換言すれば、吸水性樹脂粒子中の酸性基の中和率は４５〜８５モル％であることが好ましく、５０〜８５モル％であることがより好ましく、５５〜８０モル％であることが更に好ましく、６０〜７５モル％であることが特に好ましい。
【００６０】
上記吸水性樹脂の粒子中の酸性基の中和率は、（ｉ）未中和の酸性基含有不飽和モノマーの量、及び（ｉｉ）重合前、重合途中、及び／又は重合後に中和に用いた全塩基量とから計算により求めることができる。また、中和率は、吸水性樹脂粒子中の抽出可能なポリマー含量を抽出し、抽出可能なポリマー含量を滴定することにより求めてもよい。
【００６１】
本発明の第１の吸水剤に含まれる第１の吸水性樹脂は、吸水性樹脂の少なくとも内部、好ましくは吸水性樹脂の内部及び表面に架橋構造を有する。内部架橋構造は、架橋剤を使用しない自己架橋構造であってもよいし、一分子中に、２個以上の重合性エチレン性二重結合や、水酸基、アミノ基、エポキシ基、オキセタン基、エチレンイミン基（アジリジン基）、イソシアネート基、オキサゾリン、シクロカーボネート、オキサゾリジノン、環状ウレア、アジチジニウム塩基、及びクロロヒドリンなどの２個以上の官能基を有する内部架橋剤を、共重合又は反応させて得た構造であってもよい。２個以上の重合性エチレン性二重結合を有する内部架橋剤の具体例には、Ｎ，Ｎ’−メチレンビス（メタ）アクリルアミド、（ポリ）エチレングリコールジ（メタ）アクリレート、（ポリ）プロピレングリコールジ（メタ）アクリレート、トリメチルロールプロパントリ（メタ）アクリレート、グリセリントリ（メタ）アクリレート、グリセリンアクリレートメタクリレート、エチレンオキシド変性トリメチロールプロパントリ（メタ）アクリレート、ペンタエリスリトールヘキサ（メタ）アクリレート、トリアリルシアヌレート、トリアリルイソシアヌレート、トリアリルホスフェート、トリアリルアミン、ポリ（メタ）アリロキシアルカンを挙げることができる。
【００６２】
２個以上の官能基を有する内部架橋剤、すなわち、２個以上の共有結合性の官能基、又はイオン結合性の官能基を有する内部架橋剤の例には、エチレングリコール、ジエチレングリコール、プロピレングリコール、トリエチレングリコール、テトラエチレングリコール、１，３−プロパンジオール、ジプロピレングリコール、２，２，４−トリメチル−１，３−ペンタンジオール、グリセリン、２−ブテン−１，４−ジオール、１，３−ブタンジオール、１，４−ブタンジオール、１，５−ペンタンジオール、１，６−ヘキサンジオール、１，２−シクロヘキサンジメタノール、１，２−シクロヘキサノール、トリメチロールプロパン、ジエタノールアミン、トリエタノールアミン、ポリオキシプロピレン、及びオキシエチレン−オキシプロピレンブロック共ポリマー等の多価アルコール化合物；ポリグリセリン及びペンタエリスリトール等の多価アルコール；エリスリトール、キシリトール、ソルビトール、マンニトール、マルチトール、ラクチトール、及びオリゴ糖アルコール等の糖アルコール類；キシロース、グルコース、グロース、マンノース、及びイドース等のアルドース類；フルクトース及びソルボース等のケトース類；トリエチレンテトラアミン、テトラエチレンペンタアミン、ペンタエチレンヘキサアミン、２−アミノ−２ヒドロキシメチル−１，３−プロパンジオール、及びＮ，Ｎ−ビス（２−ヒドロキシエチル）エチレンジアミン；亜鉛、カルシウム、マグネシウム、アルミニウム、鉄、又はジルコニウムの水酸化物又は塩化物等の多価金属化合物；（ポリ）エチレングリコールジグリシジルエーテル及びグリセロールジグリシジルエーテル等のポリグリシジルエーテル；エチレンジアミン；エチレンカーボネート及びプロピレンカーボネート等のアルキレンカーボネート；並びにグリシジル（メタ）アクリレートが挙げられる。
【００６３】
本明細書で使用される第１の吸水性樹脂は、酸性基と共有結合し得る官能基を４個以上有する内部架橋剤と、２個以上の重合性エチレン性二重結合を有する内部架橋剤との両方で架橋されるのがより好ましい。
【００６４】
これにより、得られる吸水性樹脂及び吸水剤の液体透過性を更に向上させることができる。ここで、酸性基と共有結合し得る官能基を４個以上有する内部架橋剤は、上記の内部架橋剤の１つであるのが好ましい。中でも、内部架橋剤は糖アルコールの１つであるのがより好ましい。内部架橋が、エリスリトール、キシリトール、及びソルビトールの１つであるのが更により好ましい。また、これらは、非常に安全性が高いことからも好ましい。
【００６５】
本明細書の第１の吸水性樹脂が、酸性基と共有結合し得る官能基を４個以上有する内部架橋剤の存在なしに、２個以上の重合性エチレン性二重結合を有する内部架橋剤と架橋する場合には、２個以上の重合性エチレン性二重結合を有する内部架橋剤は、０．５重量％超過、より好ましくは１重量％超過、より好ましくは２重量％超過であるが、１５重量％以下の不飽和モノマーを有するのが好ましい。
【００６６】
吸水性樹脂は、内部架橋されているだけでなく表面架橋もされているのが好ましい。第１の吸水性樹脂の表面架橋は、吸水性樹脂の粒子の表面層（表面近傍：広くは表面から数１０μｍ以内の近傍）に存在し、その結果該表面上には、他の内面積よりも架橋密度が高い面積が形成される。
【００６７】
好ましい表面架橋剤の例には、多価アルコール化合物、エポキシ化合物、多価アミン化合物、多価アミン化合物のハロエポキシ化合物との縮合物、オキサゾリン化合物、モノオキサゾリジノン化合物、ジオキサゾリジノン化合物、ポリオキサゾリジノン化合物、アルキレンカーボネート化合物等が挙げられる。具体的には、米国特許第６２２８９３０号明細書、同第６０７１９７６号明細書、同第６２５４９９０号明細書などに開示されている表面架橋剤を用いることができる。より具体的には、上記表面架橋剤の例には、例えば、エチレングリコール、ジエチレングリコール、トリエチレングリコール、テトラエチレングリコール、モノプロピレングリコール、１，３−プロパンジオール、ジプロピレングリコール、２，３，４−トリメチル−１，３−ペンタンジオール、グリセリン、ポリグリセリン、２−ブテン−１，４−ジオール、１，４−ブタンジオール、１，３−ブタンジオール、１，５−ペンタンジオール、１，６−ヘキサンジオール、及び１，２−シクロヘキサンジメタノール等の多価アルコール化合物；エチレングリコールジグリシジルエーテル及びグリシドール等のエポキシ化合物；エチレンジアミン、ジエチレントリアミン、トリエチレンテトラミン、テトラエチレンペンタミン、ペンタエチレンヘキサミン、ポリエチレンイミン、及びポリアミドポリアミン等の多価アミン化合物；エピクロロヒドリン、エピブロムヒドリン、及びα−メチルエピクロロヒドリン等のハロエポキシ化合物；上記多価アミン化合物と上記ハロエポキシ化合物との縮合物；２−オキサゾリジノン等のオキサゾリジノン化合物（米国特許第６５５９２３９号）；オキセタン化合物；環状尿素化合物；エチレンカーボネートなどのアルキレンカーボネート化合物（米国特許第５４０９７７１号）が挙げられる。
【００６８】
第１の吸水剤は、不飽和モノマー以外のポリアルキレングリコール由来の構成単位を有する化合物を必須成分として含んでおり、該化合物は、吸水性樹脂粒子と化学結合を形成せずに存在することが好ましい、又は吸水性樹脂粒子から分離可能であることが好ましい。更に、該化合物は、吸水性樹脂粒子の内部、表面、及び、表面近傍に存在する。該化合物は表面に含まれていることが特に好ましい。
【００６９】
該化合物の例には、ポリアルキレングリコール、ポリアルキレングリコールのエステル化合物、及びポリアルキレングリコールのエーテル化合物が挙げられる。
【００７０】
ポリアルキレングリコールのアルキレン単位としては、化学式（ＨＯ−（（ＣＨ２）ｎ−０）ｍ−Ｈ）の化合物、又はその誘導体であり、式中、ｎが好ましくは１〜１０の範囲、より好ましくは２〜６、更に好ましくは２〜３、及び特に好ましくは２である。該化合物は、ホモポリマー、ブロックポリマー、又はランダムコポリマーでもよい。上記一般式中、ｍは２以上、より好ましくは５以上、更により好ましくは１０以上であり得る。
【００７１】
該化合物の末端はＯＨであってもよく、修飾されていてもよい。したがって、化合物は水酸基を有していなくてもよく、又はポリアルキレングリコール由来の１個以上の水酸基をその分子鎖に有していてもよい。該化合物の例には：ポリエチレングリコール、ポリプロピレングリコール、ポリエチレングリコール−ポリプロピレングリコールコポリマー等のポリアルキレングリコール；ポリエチレングリコールモノアルキルエーテル及びポリプロピレングリコーモノアルキルエーテル等のポリアルキレングリコールモノアルキルエーテル；ポリエチレングリコールモノ脂肪酸エステル及びポリプロピレングリコールモノ脂肪酸エステル等のポリアルキレングリコールモノ脂肪酸エステルを挙げることができる。
【００７２】
化合物は、吸水性樹脂粒子との化学結合の形成（formation of free a chemical bond）を防ぐために、ビニル基及びアリル基等のエチレン性二重結合基などのラジカル重合性基を含まないことが好ましい。
【００７３】
本明細書の一実施形態において、該化合物は吸水性樹脂粒子と化学結合せずに存在するのが好ましく、及び／又は該化合物は吸水性樹脂粒子から分離可能であるのが好ましい。
【００７４】
あるいは、又は更には、後で本明細書に記載される多価金属塩は、吸水性樹脂粒子と化学結合せずに存在するのが好ましく、及び／又は該多価金属塩は吸水性樹脂粒子から分離可能であるのが好ましい。
【００７５】
ポリアルキレングリコールモノアルキルエーテルにおけるアルキル基は直鎖状であっても、分岐状であっても、環状であってもよい。中でも、直鎖状アルキル基が好ましい。アルキル基の炭素原子の数は特に限定されるものではないが、好ましくは２〜３０００の範囲内であり、より好ましくは２〜１０００の範囲内である。
【００７６】
更に、ポリアルキレングリコールモノ（任意に、ジ）脂肪酸エステルにおける脂肪酸も特に限定されるものではないが、上記理由より飽和脂肪酸であることが好ましい。更に、脂肪酸の炭素原子の数は特に限定されるものではないが、好ましくは２〜３０００の範囲内であり、より好ましくは２〜１０００の範囲内である。該脂肪酸の炭化水素部分は、直鎖状であっても分岐状であってもよい。より具体的には、上記脂肪酸の例には、エタン酸（酢酸）、プロパン酸（プロピオン酸）、ブタン酸（酪酸）、２−メチルプロピオン酸（イソ酪酸）、ペンタン酸（吉草酸）、３−メチルブタン酸（イソ吉草酸）、２，２−ジメチルプロピオン酸（ピバル酸）、ヘキサン酸（カプロン酸）、へプタン酸（エナント酸）、オクタン酸（カプリル酸）、ノナン酸（ペラルゴン酸）、デカン酸（カプリン酸）、ドデカン酸（ラウリン酸）、ヘキサデカン酸（パルミチン酸）、ヘプタデカン酸（マルガリン酸）、オクタデカン酸（ステアリン酸）、ノナデカン酸（ツベルクロステアリン酸）、イコサン酸（アラキジン酸）、ドコサン酸（ベヘン酸）、テトラドコサン酸（リグノセリン酸）、ヘキサドコサン酸（セロチン酸）、及びオクタドコサン酸（モンタン酸、メリシン酸）を挙げることができる。
【００７７】
更に、本発明で用いられる不飽和モノマー以外の、ポリアルキレングリコール由来の構成単位を含む化合物の重量平均分子量は、好ましくは５００〜５００００の範囲内であり、より好ましくは１０００〜５００００の範囲内であり、更により好ましくは１０００〜２００００の範囲内であり、特に好ましくは１０００〜６０００の範囲内である。高い塩水流伝導度（ＳＦＣ）を有する吸水剤を得ることができるため、該化合物の重量平均分子量は５００以上であるのが好ましく、１０００以上であるのがより好ましい。更に、該化合物の重量平均分子量が６０００以下であることにより、使用時の取り扱い性に優れ、かつ費用面でも有利であるため好ましい。
【００７８】
ポリアルキレングリコール由来の構成単位を有する化合物の含有量は、吸水剤に対して、０．０５〜５質量％の範囲内であることが好ましい。
【００７９】
化合物の少なくとも５０％、好ましくは７０％以上、又は９５％以上は、本発明の吸水剤において、吸水性樹脂粒子と共有結合せずに存在していると考えられる。
【００８０】
吸水性樹脂と結合していない化合物の量は、吸水剤から抽出可能なポリマー含量を抽出し、抽出した内容物をゲル透過クロマトグラフィー（ＧＰＣ）等で分析することにより定量することができる。本方法の例は、例えば、吸水剤を純水中で１６時間以上攪拌し、水溶液をろ過することによって抽出液をろ液として得て、抽出液をゲルパーミエーションクロマトグラフィー等で分析すればよい。
【００８１】
本発明の吸水剤は、吸水剤のＳＦＣを大幅に増加させると考えられている多価金属塩を有する。
【００８２】
好ましい塩としては、塩化アルミニウム、ポリ塩化アルミニウム、硫酸アルミニウム、硝酸アルミニウム、ビス硫酸カリウムアルミニウム、ビス硫酸ナトリウムアルミニウム、カリウムミョウバン、アンモニウムミョウバン、ナトリウムミョウバン、アルミン酸ナトリウム、塩化カルシウム、硝酸カルシウム、塩化マグネシウム、硫酸マグネシウム、硝酸マグネシウム、塩化亜鉛、硫酸亜鉛、硝酸亜鉛、塩化ジルコニウム、硫酸ジルコニウム、硝酸ジルコニウム、炭酸ジルコニウムアンモニウム、炭酸ジルコニウムカリウム、及び炭酸ジルコニウムナトリウムを挙げることができる。好ましいのはアルミニウム塩である。より好ましくは、多価金属塩には、塩化アルミニウム、ポリ塩化アルミニウム、硫酸アルミニウム、硝酸アルミニウム、ビス硫酸カリウムアルミニウム、ビス硫酸ナトリウムアルミニウム、カリウムミョウバン、アンモニウムミョウバン、ナトリウムミョウバン、及びアルミン酸ナトリウムが挙げられる。
【００８３】
多価金属塩は、結晶水を有する水溶性多価金属塩であることが好ましい。
【００８４】
特に好ましい塩は、硫酸アルミニウム、硫酸アルミニウム１８水塩、及び硫酸アルミニウム１４〜１８水塩である。
【００８５】
本明細書の吸水剤に含まれる多価金属塩の量は、吸水剤に対して、多価金属塩基準で、好ましくは０．００１〜１０質量％、より好ましくは０．０１〜５質量％である。吸水剤に対して、多価金属基準（カチオン基準）では、量は好ましくは０．０００１〜２質量％、より好ましくは０．００１〜１質量％である。
【００８６】
本発明の第１の吸水剤は、５〜２０ｇ／ｇ、好ましくは１０〜２０ｇ／ｇ、より好ましくは１２〜１８ｇ／ｇの範囲の遠心分離機保持容量（ＣＲＣ）を有する。
【００８７】
本発明の第１の吸水剤のＳＦＣは、好ましくは４００ｃｍ３・ｓ・１０−７／ｇ以上であり、より好ましくは６００ｃｍ３・ｓ・１０−７／ｇ以上であり、更により好ましくは８００ｃｍ３・ｓ・１０−７／ｇ以上である。吸水剤のＳＦＣの上限は特に限定されないが、好ましくは４０００ｃｍ３・ｓ・１０−７／ｇ以下、より好ましくは３０００ｃｍ３・ｓ・１０−７／ｇ以下である。
【００８８】
本発明の第１の吸水剤の固形分は、好ましくは８０〜９９．９質量％の範囲であり、より好ましくは８５〜９９質量％の範囲であり、更により好ましくは９０〜９８質量％の範囲である。
【００８９】
第１の樹脂粒子は、例えば球形、若しくは楕円形、又は繊維状であってもよい。粒子はそれぞれ粒径を有し、それらは、好ましくは１００〜８５０μｍの範囲、より好ましくは２００〜６００μｍの範囲、更により好ましくは２５０〜５５０μｍの範囲、特に好ましくは３００〜５００μｍの範囲の量（質量）平均粒径（Ｄ５０）を有する。更に、対数標準偏差（σξ）は、好ましくは０．１〜０．６の範囲、より好ましくは０．２〜０．５の範囲、更により好ましくは０．２５〜０．４の範囲である。
【００９０】
第１の吸水剤が、好ましくは、粒径が１０００〜４５μｍの粒子を９０〜９９．９９質量％、又は粒径が８５０〜１０６μｍの粒子を９０〜９９．９９質量％又は９５〜９９．９９質量％含むことが好ましい場合がある。
【００９１】
本発明の第１の吸水剤を製造する方法は、典型的には、
（Ａ）酸性基含有不飽和モノマーを、内部架橋剤の存在下で重合させて架橋ポリマーヒドロゲルを生成する工程と、
（Ｂ）工程（Ａ）で得られた架橋ポリマーヒドロゲルを乾燥して吸水性樹脂粒子（未表面架橋）を得る工程と、
（Ｃ）工程（Ｂ）で得た吸水性樹脂粒子（未表面架橋）を表面架橋して、表面架橋された吸水性樹脂粒子を得る工程と、を含み、
本方法は、少なくとも、
不飽和モノマー以外のポリアルキレングリコール由来の構成単位を有する化合物をモノマー又は吸水性樹脂粒子に添加する工程と、
多価金属塩を吸水性樹脂粒子に添加する工程と、を更に含む。
【００９２】
ポリアルキレングリコール由来の構成単位を有する化合物を添加する工程は工程（Ａ）で行われ、又は該化合物は、工程（Ｃ）において表面架橋剤を添加するのと同時に、又は表面架橋剤の添加後であってかつ加熱前に添加されるのが好ましい場合がある。
【００９３】
多価金属塩を添加する工程は、工程（Ｃ）において、又は工程（Ｃ）の後に行われるのが好ましい。
【００９４】
本明細書の第１の吸水剤を製造する方法の好ましい例において、ポリアルキレングリコール由来の構成単位を有する化合物は、工程（Ａ）において重合時に、可能な重合開始剤の添加前に、若しくは添加後に、又は添加と同時にモノマー水溶液と混合される。化合物は１回以上添加されてもよい。
【００９５】
酸性モノマー及び本明細書の化合物は「水溶性」であるのが好ましく、「水溶性」とは、常圧かつ２５±２℃の１００ｍＬのイオン交換水で、１ｇ以上、好ましくは５ｇ以上、より好ましくは１０ｇ以上の溶解度を有することを意味する。
【００９６】
工程（Ａ）では、酸性基含有不飽和モノマーは、内部架橋剤に加えて、特定量の重合阻害剤の存在下で重合させてもよい。重合阻害剤は、好ましくはメトキシフェノール類、より好ましくはｐ−メトキシフェノールである。ラジカル重合開始剤を用いてもよく、例えば、過硫酸塩（過硫酸カリウム、過硫酸アンモニウム、及び過硫酸ナトリウム）、ｔ−ブチルハイドロパーオキサイド、過酸化水素、２，２’−アゾビス（２−アミジノプロパン）ジヒドロクロリド、２−ヒドロキシ−１−フェニル−プロパン−１−オン、及びベンゾインメチルエーテルを用いることができる。
【００９７】
ラジカル重合開始剤を用いる場合、ラジカル重合開始剤の分解を促進する、亜硫酸ナトリウム、亜硫酸水素ナトリウム、硫酸第一鉄、及びＬ−アスコルビン酸などの還元剤をラジカル重合開始剤と組み合わせて用いることができ、還元剤とラジカル重合開始剤の組合せはレドックス開始剤の役割を果たすことができる。使用する還元剤及びラジカル重合開始剤の量は、モノマーに対して通常０．００００１〜０．２モル％、更には０．０００１〜０．１モル％の範囲である。
【００９８】
また、重合開始剤を用いる代わりに、放射線、電子線、及び紫外線などの活性エネルギー線を反応系に放射して重合を行ってもよい。
【００９９】
広くは、工程（Ａ）で生成された架橋ポリマーヒドロゲル（本明細書においては以下ヒドロゲルと略されることがある）は、乾燥に好適な寸法を有する片に細かく粉砕され、その後、乾燥、微粉化、分級、及び表面架橋などの工程を経て本明細書の吸水剤として得られる。
【０１００】
乾燥はこのようなプロセスの間に行われてもよく、又はその後に行われてもよい。ヒドロゲルはまた、重合中に粉砕されてもよい。
【０１０１】
本明細書の１つの方法では、ポリアルキレングリコール由来の構成単位を有する化合物を、ヒドロゲルを粉砕するときに混合してもよい。
【０１０２】
架橋ポリマーヒドロゲルを乾燥する条件は特に限定されるものではない。架橋ポリマーヒドロゲルは、通常、１５０℃〜２５０℃、好ましくは１５０℃〜２２０℃、より好ましくは１６０℃〜２００℃、更に好ましくは１８０℃〜２００℃の範囲で乾燥される。
【０１０３】
表面架橋された吸水性樹脂粒子は、吸水性樹脂粒子（未表面架橋の吸水性樹脂粒子）１００重量部に対して、０．００１〜１０重量部、より好ましくは０．０１〜５重量部の上記表面架橋剤を添加して、吸水性樹脂粒子を表面架橋、好ましくは内部架橋して得るのが好ましい。
【０１０４】
表面架橋剤と混合した後、得られた吸水性樹脂粒子は好ましくは熱処理され、加熱温度は好ましくは１２０〜２５０℃、より好ましくは１５０〜２５０℃の範囲内である。
【０１０５】
ポリアルキレングリコール由来の構成単位を有する化合物を添加する工程は（同様に）、上記工程（Ｃ）において表面架橋剤を添加するのと同時に、又は添加後であって、好ましくは加熱工程前に行ってもよい。
【０１０６】
ポリアルキレングリコール由来の構成単位を有する化合物は、直接及び純粋に添加されてもよく、又は溶液として若しくは分散液として、例えば水溶液若しくは分散液、好ましくは水溶液として添加されてもよい。溶液等の濃度は、実質的に１〜５０質量％の範囲でよい。必要により、界面活性剤などを添加してもよい。溶媒は必要により蒸発させる。
【０１０７】
多価金属塩は、工程（Ｃ）において、又は工程（Ｃ）の後に、好ましくは表面架橋工程の前、間、又は後に、好ましくは熱処理工程の前に添加されてもよい。
【０１０８】
本明細書で使用する試験方法：
固形含量：
固形分は、１８０℃で揮発しない成分の、吸水剤に対する割合を表す。固形分と含水量との関係は以下の通りである。  
固形分（質量％）＝１００−含水量（質量％）
固形分は以下のように測定した。  
底面の直径が約５ｃｍのアルミカップ（質量Ｗ０）に、約１ｇの吸水剤を量り取り（質量Ｗ１）、１８０℃の無風乾燥機中において３時間静置し、吸水剤を乾燥させる。乾燥後のアルミカップ＋吸水剤の重量（Ｗ２）を測定し、固形分を下記のように算出した。  
固形分（質量％）＝（（Ｗ２−Ｗ０）／Ｗ１）×１００
【０１０９】
吸水性樹脂粒子及び吸水剤から溶出したポリエチレングリコール（ＰＥＧ）の分子量及び溶出量：
容量１リットルの蓋付きプラスチック容器に、超純水（比抵抗１５ＭΩ・ｃｍ以上）１０００ｇを流し込み、その水溶液中に吸水性樹脂粒子又は吸水剤１．００ｇを加え、得られた溶液をテフロン（Teflon）（登録商標）製のスターラーチップ（長さ３５ｍｍ、太さ（長手方向に垂直な断面の直径）７ｍｍ、棒状）で、６００ｒｐｍで１６時間攪拌することにより吸水性樹脂粒子又は吸水剤中の水可溶性成分を抽出した。抽出液をろ紙（ＡＤＶＡＮＴＥＣ東洋株式会社、製品名：（ＪＩＳ  Ｐ  ３８０１、Ｎｏ．２）、厚さ０．２６ｍｍ、保留粒子径５μｍ）により、ブフナー漏斗を用いてろ過して生じるろ液を得て、得られたろ液の全量を、容量１リットルのナス型フラスコに入れ、蒸発器（ヤマト科学（株）製、製品名：ロータリーエバポレーターＲＥ５０）を用いて６０℃で水を蒸発させた。次いで、水を蒸発させた上記ナス型フラスコに下記溶離液１０．０ｍＬを加えてフラスコの内壁をよく洗浄（乾固物を溶解）し、０．４５μｍのフィルター（商品名：クロマトディスク、２５Ａ、水系０．４５μｍ、ジーエルサイエンス株式会社（GL Sciences Inc.）製）でろ過することによりＧＰＣ（ゲルパーミエーションクロマトグラフィー）測定サンプルを得た。該サンプルを以下のＧＰＣ測定条件下で測定し、下記検量線を用いて溶出されたＰＥＧの分子量及び溶出量を算出した。
【０１１０】
ＧＰＣ測定条件：
溶離液：ＮａＨ２ＰＯ４・２Ｈ２Ｏの濃度が６０ｍＭ、及びＮａ２ＨＰＯ４・１２Ｈ２Ｏの濃度が２０ｍＭとなるように、ＮａＨ２ＰＯ４・２Ｈ２Ｏ及びＮａ２ＨＰＯ４・１２Ｈ２Ｏを超純水に溶解させることにより得られる水溶液。
【０１１１】
スタンダードサンプル：ポリマー・スタンダーズ・サービス社（Polymer Standards Service GmbH）から購入したポリ（エチレングリコール）スタンダード（Poly（ethylene glycol）Standard）（（ｉ）Ｍｗ＝３３０、（ｉｉ）Ｍｗ＝６００、（ｉｉｉ）Ｍｗ＝１０００、（ｉｖ）Ｍｗ＝２０００、（ｖ）Ｍｗ＝６０００、（ｖｉ）Ｍｗ＝１１０００、（ｖｉｉ）Ｍｗ＝２３０００）０．００５ｇを溶離液１０．０ｍＬに溶解し、ＧＰＣ測定することで検量線を作成した。
【０１１２】
ＧＰＣシステム：ＳＨＯＤＥＸ  ＧＰＣ−ＳＹＳＥＭ−２１
ガードカラム：ＳＨＯＤＥＸ  Ａｓａｈｉｐａｋ  ＧＦ−１Ｇ７Ｂ（昭和電工株式会社製）
サンプルカラム：ＴＯＳＯＨ  ＧＭＰＷＸＬを２本直結（東ソー株式会社製）
カラム温度：３５℃（一定）
流量：０．５ｍＬ／分
紫外検出器：波長２０５ｎｍ
【０１１３】
抽出可能なポリマー含有量
容量２５０ｍＬの蓋付きプラスチック容器に、生理食塩水１８４．３ｇを量り取った。次に、この水溶液中に吸水剤１．００ｇを加えて１６時間攪拌することにより、樹脂から可溶性の構成要素を抽出した。得られた抽出液をろ紙（ＡＤＶＡＮＴＥＣ東洋株式会社、商品名：（ＪＩＳ  Ｐ  ３８０１、Ｎｏ．２）、厚さ：０．２６ｍｍ、保留粒子径：５μｍ）を用いてろ過し、得られたろ液５０．０ｇを量り取り、測定溶液として使用した。
【０１１４】
はじめに生理食塩水だけを、まず、０．１ＮのＮａＯＨ水溶液でｐＨ１０まで滴定を行い、その後、得られた溶液を０．１ＮのＨＣｌ水溶液でｐＨ２．７まで滴定して、空滴定量（［ｂＮａＯＨ］ｍＬ及び［ｂＨＣｌ］ｍＬ）を得た。
【０１１５】
同様の滴定操作を測定溶液についても行うことにより滴定量（［ＮａＯＨ］ｍＬ及び［ＨＣｌ］ｍＬ）を求めた。
【０１１６】
例えば、既知量のアクリル酸とそのナトリウム塩とを含む吸水剤の場合、吸水剤中の抽出可能なポリマー含量を、モノマーの平均分子量と上記操作により得られた滴定量から下記の式に従って得た。  
抽出可能なポリマー含有量（重量％）＝０．１×（平均分子量）×１８４．３×１００×（［ＨＣｌ］−［ｂＨＣｌ］）／１０００／１．０／５０．０
【０１１７】
未知量の場合には、モノマーの平均分子量は滴定により求めた中和率から、次のように算定した。  
中和率（モル％）＝［１−（［ＮａＯＨ］−［ｂ（ＮａＯＨ）］）／（［ＨＣｌ］−［ｂＨＣｌ］）］×１００
【０１１８】
吸水剤に含まれる多価金属塩の含有量（多価金属塩基準（カチオン基準）：
容量２６０ｍＬのポリプロピレン製ビーカーに吸水剤１．０ｇを量り取り、生理食塩水（０．９重量％ＮａＣｌ水溶液）１９０．０ｇ、及び２Ｎの塩酸１０．０ｇを加え、得られた溶液を室温下３０分間攪拌した。攪拌後、上澄みをクロマトディスク（ＧＬクロマトディスク２５Ａ、ジーエルサイエンス株式会社（GL Sciences Inc.））でろ過し、得られたろ液をプラズマ発光分光分析（堀場製作所製、ＵＬＴＩＭＡ）で分析することにより多価金属成分濃度を求めた。
【０１１９】
検量線は既知量の多価金属成分を含む生理食塩水により作成した。求められた多価金属成分濃度より、吸水剤に含まれる多価金属塩の含有量（多価金属塩基準（カチオン基準）は次の式で表される。
【０１２０】
吸水剤に含まれる多価金属塩の含有量（多価金属塩基準（カチオン基準）：
（重量％）＝（溶液中の多価金属成分濃度（重量％））×２００
【０１２１】
粒径分布の質量平均粒径（Ｄ５０）及び対数標準偏差（σξ）
これを決定するために、吸水性樹脂粒子又は第１の吸水剤を目開き８５０μｍ、７１０μｍ、６００μｍ、５００μｍ、４２５μｍ、３００μｍ、２１２μｍ、１５０μｍ、４５μｍ等のＪＩＳ標準ふるいでふるい分けし、残留百分率Ｒを対数確率紙にプロットする。これにより、Ｒ＝５０質量％に相当する粒径を質量平均粒径（Ｄ５０）として読み取る。更に、粒径分布の対数標準偏差（σξ）は次のように得る（σξの値が小さいほど粒径分布が狭いことを意味する）：
σξ＝０．５×ｌｎ（Ｘ２／Ｘ１）
（式中、Ｘ１はＲ＝８４．１％の時の粒径であり、Ｘ２はＲ＝１５．９％の時の粒径である）
【０１２２】
質量平均粒径（Ｄ５０）及び粒度分布の対数標準偏差（σξ）を測定する際の分級は次のように行われる：吸水性樹脂粒子又は第１の吸水剤１０．０ｇを、室温（２３±２℃）、湿度５０ＲＨ％の条件下で、目開き８５０μｍ、７１０μｍ、６００μｍ、５００μｍ、４２５μｍ、３００μｍ、２１２μｍ、１５０μｍ、４５μｍ等のＪＩＳ標準ふるい（ＩＩＤＡ  ＴＥＳＴＩＮＧ  ＳＩＥＶＥ：径８ｃｍ）に仕込み、振動分級器（ＩＩＤＡ  ＳＩＥＶＥ  ＳＨＡＫＥＲ、型式：ＥＳ−６５型（回転数：６０Ｈｚ  ２３０ｒｐｍ、衝撃数：６０Ｈｚ  １３０ｒｐｍ）、ＳＥＲ．Ｎｏ．０５０１）により、５分間、分級した。
【０１２３】
遠心分離機保持容量（ＣＲＣ）：
遠心分離機保持容量（ＣＲＣ）は、本明細書で使用するとき、０．９０質量％食塩水（即ち、生理食塩水）に対する無加圧下で３０分の吸収能力を意味する。ＣＲＣは、無加圧下吸収能力と称されることもある。これは以下のように決定する。吸水性樹脂粒子又は吸水剤０．２００ｇを、不織布製（南国パルプ工業（株）製、製品名：ヒートロンペーパー、型式：ＧＳＰ−２２）の袋（６０ｍｍ×８５ｍｍ）に均一に入れてヒートシールした後、２３（±２）℃で過量（通常５００ｍＬ程度）の０．９０質量％食塩水（生理食塩水）中に浸漬した。３０分後に袋を引き上げ、遠心分離機（株式会社コクサン社製、型式Ｈ−１２２）を用いて、Ｅｄａｎａ  ＢＳＯＲＢＥＮＣＹ  ＩＩ  ４４１．１−９９に記載の遠心力（２５０Ｇ）で３分間水切りを行った後、袋の重量Ｗ１（ｇ）を測定した。更に、同様の操作を吸水性樹脂粒子又は吸水剤を用いずに行い、その時の袋の重量Ｗ０（ｇ）を測定し、次のように遠心分離機保持容量（ＣＲＣ）（ｇ／ｇ）を算出した。  
ＣＲＣ（ｇ／ｇ）＝（Ｗ１（ｇ）−Ｗ０（ｇ））／（吸水性樹脂粒子又は吸水剤の質量（ｇ））−１
【０１２４】
塩水流伝導度（ＳＦＣ）（及びＳＦＣ測定装置）：
加圧下で生理食塩水を吸収し膨潤した吸水剤に形成されたゲル層に関して、本明細書で使用する塩水流伝導度（ＳＦＣ）を測定する。
【０１２５】
塩水流伝導度（ＳＦＣ）の測定には、ダルシーの法則（Darcy’s Law）及び定常流法を使用する（例えば、「Ａｂｓｏｒｂｅｎｃｙ」、Ｐ．Ｋ．Ｃｈａｔｔｅｒｊｅｅ編集、Ｅｌｓｅｖｉｅｒ，１９８５，４２〜４３、及びＣｈｅｍｉｃａｌ  Ｅｎｇｉｎｅｅｒｉｎｇ  Ｖｏｌ．ＩＩ，第３版、Ｊ．Ｍ．Ｃｏｕｌｓｏｎ及びＪ．Ｆ．Ｒｉｃｈａｒｓｏｎ，Ｐｅｒｇａｍｏｎ  Ｐｒｅｓｓ，１９７８，１２５〜１２７頁参照）。
【０１２６】
この測定に好適な装置を図１に示す。装置は、ラボジャッキ（２０３）の上に定置された、約５Ｌの容量を有する貯蔵タンク（２０２）を含む。貯蔵タンク（２０２）は、静水高さを一定に保つための機能を得るために備え付けられた、末端の開いたガラス管とゴム栓部（２００）とを有する。ゴム栓部（２０１）を引っ張って取り外すことにより、貯蔵タンク（２０２）に溶液の追加を行うことができる。貯蔵タンク（２０２）は、貯蔵タンク（２０２）中に液面より下にある液出口を有し、バルブ（２０５）を備えたガラス管（２０４）が貯蔵タンク（２０２）に接続されている。溶液の流量はバルブ（２０５）を開閉することにより制御される。ガラス管（２０４）は可撓性チューブ（２１０）に接続されている。可撓性チューブ（２１０）の他端は、全体として示したＳＦＣ装置（２０６）に溶液を配送するように設けられている。ＳＦＣ装置（２０６）は目開き１ｍｍのステンレス製ワイヤーメッシュを有する支持体（２０９）の上に設置される。支持体（２０９）の下には、溶液を捕集するための捕集タンク（２０７）が配置されている。捕集タンク（２０７）は天秤（２０８）の上に配置されている。天秤（２０８）は、捕集した溶液の量を一定時間毎に記録するように、コンピューターに接続されている。
【０１２７】
図１の理解を容易にするために、右側の装置（ＳＦＣ装置２０６、捕集タンク２０７、天秤２０８、支持体２０９等）は、図１では左側の装置に比べて拡大した寸法で示してある。
【０１２８】
図２に示されるように、ＳＦＣ装置は、基本的に、下部にステンレスワイヤーメッシュを備えたシリンダー（２１４）（ＬＥＸＡＮＲ又は同等品を改良することで得られる）と、ピストン（２１２）（ＬＥＸＡＮＲ又は同等品を改良することで得られる）と、液配送用チューブが挿入される開口部を備えたカバー（２１３）（ＬＥＸＡＮＲ又は同等品を改良することで得られる）と、重り（２１１）とを含む。図３に示されるように、ピストン（２１２）は、穴の開いたピストンヘッド（２１５）を備えている。図３に示すように、ピストンヘッド（２１５）の穴のそれぞれは、ピストンヘッド（２１５）を縦方向に貫通した円筒状の構造となっている。ピストンヘッド（２１５）の下面には、４００メッシュ（目開き：３８μｍ）のワイヤーメッシュ（Ｗｅｉｓｓｅ  ＆  Ｅｓｃｈｒｉｃｈ社製、材質：ＳＵＳ３０４、メッシュ幅：０．０３８ｍｍ、ワイヤー径：０．０２５ｍｍ）（２１６）が取り付けられている。ピストンヘッド（２１５）は、シリンダー（２１４）の内径より僅かに小さい直径を有し、ピストンヘッド（２１５）が妨げられることなくシリンダー（２１４）の内側を縦方向に移動できる寸法を有する。ピストン（２１２）のシャフトの上部は、重りをその上部に定置できるように作られている。シリンダー（２１４）は、内径６．００ｃｍ（底面積：２８．２７ｃｍ２）、壁面の厚み０．５ｃｍ、及び高さ６．０ｃｍを有する。シリンダー（２１４）の底面には、４００メッシュ（目開き３８μｍ）のワイヤーメッシュ（Ｗｅｉｓｓｅ  ＆  Ｅｓｃｈｒｉｃｈ社製、材質：ＳＵＳ３０４、メッシュ幅：０．０３８ｍｍ、ワイヤー径：０．０２５ｍｍ）（２１６）が取り付けられている。カバー（２１３）は、シャフトの外形より僅かに大きい穴を有し、ピストン（２１２）が妨げられることなくシャフトの内で縦方向に滑り移動できる寸法を有する。更に、カバー（２１３）は、溶液を配送するためのチューブが挿入される開口部を備えている。重り（２１１）及びピストン（２１２）の重さからなる重量は、シリンダーの底面に対して２．０７ｋＰａ（０．３ｐｓｉ）となるよう調整されている。
【０１２９】
ＳＦＣ測定方法：
まず、吸水剤を入れる前、即ち、空状態のシリンダー（２１４）、ピストン（２１２）、カバー（２１３）、及び重り（２１１）から構成されるＳＦＣ装置の高さ（ｈ０：単位ｍｍ、有効数字４桁）、及び重さ（Ｗ０：単位ｇ、有効数字４桁）を測定した。次に、３．００±０．０５ｇの吸水剤を量り取った（Ｗ：単位ｇ、有効数字４桁）。量り取る吸水剤の量は、後に説明がなされるｄファイナル（d final）が１０ｍｍ〜２０ｍｍの範囲になるように調整されることが好ましく、ｄファイナルが１５ｍｍ〜２０ｍｍの範囲になるように量が調整されることがより好ましい。例えば、無加圧下吸収能力（ＣＲＣ）が５ｇ／ｇ〜１６ｇ／ｇの範囲の場合、吸水剤の量は３．００±０．０５ｇ、ＣＲＣが１６ｇ／ｇ超過かつ２０ｇ／ｇ以下の場合は吸水剤の量は、２．００±０．０３ｇ、ＣＲＣが２０ｇ／ｇ超過かつ２５ｇ／ｇ以下の場合、吸水剤の量は１．６０±０．０３ｇ、ＣＲＣが２５ｇ／ｇ超過かつ３０ｇ／ｇ以下の場合は吸水剤の量は、１．３０±０．０３ｇの量である。量り取る吸水剤の量は、後に説明がなされるｄファイナルが上記範囲となるように調整されることが好ましい。量り取った吸水剤をシリンダー（２１４）の下面全体に、丁寧に均一に分散されるように入れる。次に、ピストン（２１２）、カバー（２１３）、及び重り（２１１）を設置し、ＳＦＣ装置の高さ（ｈ１：単位ｍｍ）を測定する。次に、生理食塩水（０．９質量％塩化ナトリウム水溶液）を直径１６ｃｍ以上、高さ４ｃｍ以上のペトリ皿に、ＳＦＣ装置が下部から最大で少なくとも３ｃｍ浸漬するよう加える。直径９０ｍｍのろ紙（ＡＤＶＡＮＴＥＣ社製：Ｎｏ．２）をペトリ皿の内側底面に敷いた。吸水剤の入ったＳＦＣ装置をろ紙の上に定置し、吸水剤を６０分間膨潤させた。６０分後、ペトリ皿からＳＦＣ装置を取り出し、吸水剤を膨潤させた後のＳＦＣ装置の高さ（ｈ２：単位ｍｍ、有効数字４桁）、及び重さ（Ｗ２：単位ｇ、有効数字４桁）を測定した。その後、ＳＦＣ装置をＳＦＣ測定装置の支持体（２０９）の上へ移動設置し、可撓性チューブ（２１０）を開口部に設置した。次に、バルブ（２０５）を開いて溶液を配送する。溶液配送開始後で、かつゲル層を通り抜けて捕集される（天秤に表示される）溶液の量が約２００ｇに達する間に、シリンダー中の静水高さが５ｃｍに保たれるように調整される。この調整は、ラボジャッキ（２０３）の高さを調整することで行っても良いし、貯蔵タンク（２０２）の上部から挿入されているガラス管の下部の高さを調整することで行っても良い。シリンダー内の静水高さが５ｃｍを保つよう調整された時点で、天秤に接続されたコンピューターは、ゲル層を通過して捕集された溶液の重さを示すデータの取得を開始する。データの取得は５秒毎に１８０秒まで行われる。しかしながら、データ取り込み開始後から１８０秒までの間に、捕集した溶液の量が２ｋｇ以上となった場合は、この時点（例えば、１２０秒）でデータの取得を終了する。一方で、データ取得の開始後１８０秒の時点で、捕集した溶液の量が１００ｇ以下となる場合は、データの取得を６００秒まで延長する。データ取得を終了した後、バルブ（２０５）を速やかに閉じる。バルブ（２０５）を閉じた後、ＳＦＣ装置���シリンダー（２１４）の下部から注ぎ込まれる溶液が実質的に止まった時点で（シリンダー（２１４）内の静水面の高さが、ゲル層の高さと一致する時点）でＳＦＣ装置の高さ（ｈ３：単位ｍｍ、有効数字４桁）を測定する。その後、ＳＦＣ装置を、シリンダー（２１４）と同じ内径を有する円筒形装置の上へ移動し、３０分間水切りする。ＳＦＣ装置を円筒形装置の上に置き、シリンダー内の吸水剤が配置されているワイヤーメッシュの直下面が何にも接触しない状態で、水切りが好適に行われる。３０分間水切りを行った後、ＳＦＣ装置の高さ（ｈ４：単位ｍｍ、有効数字４桁）及び重さ（Ｗ４：単位ｇ、有効数字４桁）を測定する。
【０１３０】
ＳＦＣの計算：
コンピューターに取得された時間ｔ（秒）をＸ軸、捕集された溶液の重さ（ｇ）をＹ軸として、グラフにプロットする。このプロットを最小２乗法により線形近似し、この線形の傾き（比率：単位ｇ／ｓ）を求める。
【０１３１】
本明細書において使用するＳＦＣは次の式により求めた。  
ＳＦＣ（ｃｍ３・ｓ・１０−７／ｇ）
＝（ｄファイナル×比率）／（面積×密度×圧力）×１０００００００
式中、面積（ｃｍ２）＝２８．２７、密度（ｇ／ｃｍ３）＝１．００５（２０℃における生理食塩水の密度を用いる）ｄファイナル（ｃｍ）＝｛（ｈ２−ｈ０）＋（ｈ３−ｈ０）｝／２／１０
【０１３２】
次のパラメータの判定方法は、同時係属中の欧州特許第１９２８５１１号及び米国特許出願第２００７／０２０２７７２号に記載されている。
【０１３３】
嵩密度；坪量；キャリパー；吸収性コア領域又はその層の密度。
【実施例】
【０１３４】
（実施例１）
容量１リットルのポリプロピレン製容器に、アクリル酸３７３．１４ｇと、ポリエチレングリコールジアクリレート（分子量５２３）１．４９ｇと、１．０質量％ジエチレントリアミン５酢酸・３ナトリウム水溶液２．２５ｇとを混合して溶液（Ａ）を調製した。更に、４８．５質量％水酸化ナトリウム水溶液２８８．２７ｇと、５０℃に調温した脱イオン水（イオン交換水）３１４．６６ｇとを混合して溶液（Ｂ）を調製した。溶液（Ａ）を電磁攪拌器で攪拌しながら、溶液（Ａ）に溶液（Ｂ）をすばやく加えかつ混合して、モノマー水溶液（Ｃ）を得た。
【０１３５】
モノマー水溶液（Ｃ）は、中和熱と溶解熱とにより、液温が最高１０２℃まで上昇した。モノマー水溶液（Ｃ）を攪拌しながら、ポリエチレングリコール６０００（平均分子量６０００、関東化学（株）製）４．５０ｇと、Ｄ−ソルビトール１．８９ｇとを添加して、モノマー水溶液（Ｄ）を得た。
【０１３６】
次に、このモノマー水溶液（Ｄ）の温度が９７℃に低下した時点で、モノマー水溶液（Ｄ）を攪拌しながら、３質量％の過硫酸ナトリウム水溶液１３．８１ｇをモノマー水溶液（Ｄ）に加え、ホットプレート（ネオホットプレート（NEO HOTPLATE）Ｈ１−１０００、（株）井内盛栄堂製）により表面温度を１００℃まで加熱した、内面がテフロン（登録商標）でコーティングされたステンレス製バット型容器の中に開放系で注いだ。ステンレス製バット型容器は、その形状が、底面積２５０×２５０ｍｍ、上面積６４０×６４０ｍｍ、高さ５０ｍｍであり、中心断面が台形で、上面が開放されている。
【０１３７】
過硫酸ナトリウム水溶液を添加したポリマー水溶液（Ｄ）がステンレス製バット型容器に注がれて間もなく重合は開始した。水蒸気の発生と、上下左右方向への膨張及び発泡とを伴いながら、重合は進行し、その後、得られた架橋ポリマーヒドロゲル（ヒドロゲル）は底面よりもやや大きな寸法にまで収縮した。この膨張及び収縮は約１分以内に終了した。得られた架橋ポリマーヒドロゲル（ヒドロゲル）を、３分間重合容器（ステンレス製バット型容器）中に保持した後、架橋ポリマーヒドロゲル（ヒドロゲル）を取り出した。これら一連の操作は大気中に開放された系で行った。
【０１３８】
得られた架橋ポリマーヒドロゲル（ヒドロゲル）をミートチョッパー（ＭＥＡＴ−ＣＨＯＰＰＥＲ型式：１２ＶＲ−４００ＫＳＯＸ飯塚工業株式会社、ダイ孔径：６．４ｍｍ、孔数：３８、ダイ厚み８ｍｍ）により粉砕して、架橋ポリマーヒドロゲルを細かく粉砕した（粉砕粒子を得た）。このとき、架橋ポリマーヒドロゲルの投入量は約３５０ｇ／分で行い、架橋されたポリマーヒドロゲルの投入と同時に脱イオン水を約８０ｇ／分の量で添加しながら粉砕を行った。
【０１３９】
架橋ポリマーヒドロゲル（細かい部分に粉砕された粒子に粉砕）を目開き８５０μｍのステンレス金網上に広げ、１８０℃で３０分間熱風乾燥を行った。得られた乾燥粒子をロールミル（ＷＭＬ型ロール粉砕機、有限会社井ノ口技研製）を用いて微粉砕し、目開き８５０μｍと目開き４５μｍのＪＩＳ標準ふるいで分級することにより、固形分９５質量％、質量平均粒径（Ｄ５０）４６１μｍ、及び粒径分布の対数標準偏差（σξ）０．３４の（不規則に微粉砕された）第１の吸水性樹脂粒子を得た。
【０１４０】
得られた吸水性樹脂粒子１００質量部を撹拌しながら、１，４−ブタンジオール０．４８質量部とプロピレングリコール０．７５質量部と脱イオン水４．０質量部とを混合して作られた表面架橋剤溶液を、該吸水性樹脂粒子１００質量部に均一にスプレーしかつ該粒子と混合した。表面架橋剤溶液を混合した吸水性樹脂粒子を熱風乾燥機（温度：１８０℃）で７５分間加熱処理し、表面架橋を行った。加熱処理後、得られた吸水性樹脂粒子を目開き８５０μｍのＪＩＳ標準ふるいを通過するように粉砕した。こうして、表面架橋された吸水性樹脂粒子を得た。
【０１４１】
表面架橋された吸水性樹脂粒子１００質量部に、硫酸アルミニウム２７質量％水溶液（酸化アルミニウム基準で８質量％）０．８０質量部、乳酸ナトリウム６０質量％水溶液０．１３４質量部、及び、プロピレングリコール０．０１６質量部を混合することによって作製される混合溶液を添加した。添加後、無風条件下、６０℃で１時間乾燥し、得られた粒子を目開き８５０μｍのＪＩＳ標準ふるいを通過させて、第１の吸水剤（１）を得た。第１の吸水剤（１）の特性を表１に示す。吸水剤の粒径分布は吸水性樹脂粒子の粒径分布とほぼ同じである。
【０１４２】
（実施例２）
シグマ型羽根を２本有する内容積１０Ｌのジャケット付きステンレス型双腕型ニーダーに蓋を付けて形成した反応器中で、アクリル酸５７８．１ｇ、３７質量％アクリル酸ナトリウム水溶液４２３５．０ｇ、脱イオン水６０５．０ｇ、ポリエチレングリコールジアクリレート（分子量５２３）７．１０ｇ、Ｄ−ソルビトール（和光純薬工業（株）製）８．９９ｇ、及びポリエチレングリコール６０００（平均分子量６０００、関東化学（株）製）２１．４５ｇを溶解させて、反応液を得た。
【０１４３】
次に、この反応液の温度を２５℃に調整しながら、窒素ガス雰囲気下で２０分間脱気した。続いて、反応液に１５質量％過硫酸ナトリウム水溶液１９．７ｇ及び０．１質量％Ｌ−アスコルビン酸水溶液２４．７ｇを、反応液を攪拌しながら添加したところ、３０秒後に重合が開始した。重合開始温度は２５．２℃であった。
【０１４４】
得られたゲルを粉砕しながら、２５〜９５℃で重合を行い、重合が開始して３０分後に架橋ポリマーヒドロゲルを取り出した。架橋ポリマーヒドロゲルは約１０ｍｍ以下の粒径を有していた。
【０１４５】
（細かく粉砕された）架橋ポリマーヒドロゲルを目開き８５０μｍのステンレス金網上に広げ、１８０℃で４５分間熱風乾燥した。得られた乾燥物をロールミル（ＷＭＬ型ロール粉砕機、有限会社井ノ口技研製）を用いて微粉砕し、目開き８５０μｍと目開き４５μｍのＪＩＳ標準ふるいで分級することにより、固形分９５質量％、質量平均粒径（Ｄ５０）４６５μｍ、及び粒度分布の対数標準偏差（σξ）０．３４の不定形微粉砕状の吸水性樹脂粒子を得た。
【０１４６】
得られた吸水性樹脂粒子１００質量部攪拌しながら、１，４−ブタンジオール０．４８質量部と、プロピレングリコール０．７５質量部と、脱イオン水４．０質量部とを混合して作られた表面架橋剤を、得られた吸水性樹脂粒子１００質量部に均一にスプレーして混合した。表面架橋剤溶液を混合した吸水性樹脂粒子を熱風乾燥機（温度：１８０℃）で１時間加熱処理して、表面架橋を行った。加熱処理後、得られた吸水性樹脂粒子を、この粒子が目開き８５０μｍのＪＩＳ標準ふるいを通過するように粉砕した。こうして表面が架橋された吸水性樹脂粒子を得た。
【０１４７】
表面架橋された吸水性樹脂粒子１００質量部に、硫酸アルミニウム２７質量％水溶液（酸化アルミニウム基準で８重量％）０．８０質量部、乳酸ナトリウム６０質量％水溶液０．１３４質量部、及び、プロピレングリコール０．０１６質量部を混合して作られた混合液を添加した。添加後、無風条件下、結果物を６０℃で１時間乾燥した後、得られた粒子を目開き８５０μｍのＪＩＳ標準ふるいを通過させて第１の吸水剤（２）を得た。第１の吸水剤（２）の特性を表１に示す。吸水剤の粒径分布は吸水性樹脂粒子の粒径分布とほぼ同じであった。
【０１４８】
更に、第１の吸水剤（２）から溶出されたポリエチレングリコールの分子量及び溶出量を測定したところ、溶出ポリエチレングリコールの分子量は使用したポリエチレングリコール６０００と同じであり、ポリエチレングリコールの溶出量は使用したポリエチレングリコール６０００の大半（使用したポリエチレングリコール６０００の９０％以上）が占めていたことが示された。
【０１４９】
（実施例３）
溶液（Ｂ）の脱イオン水の量を３１８．７１ｇとし、モノマー水溶液（Ｃ）に添加するポリエチレングリコール６０００（平均分子量６０００、関東化学（株）製）を０．４５ｇとし、吸水性樹脂粒子の表面架橋のための加熱処理の時間を１時間加熱とした以外は、実施例１と同様にして第１の吸水剤（３）を得た。第１の吸水剤（３）の特性を表１に示す。
【０１５０】
（実施例４）
実施例３において得られた表面架橋された吸水性樹脂粒子１００質量部を１５０℃に加熱し、吸水性樹脂粒子を攪拌しながら、カリウムミョウバン（硫酸カリウムアルミニウム１２水和物）１．６質量部を表面架橋された吸水性樹脂粒子と共に均一に５分間混合し、第１の吸水剤（４）を得た。吸水剤（４）の特性を表１に示す。
【０１５１】
（実施例５）
溶液（Ｂ）の脱イオン水の量を３０１．１１ｇとし、モノマー水溶液（Ｃ）に添加するポリエチレングリコール６０００（平均分子量６０００、関東化学（株）製）添加量を１８．００ｇとし、吸水性樹脂粒子の表面架橋のための加熱処理の時間を７５分間加熱とした以外は、実施例１と同様のやり方で第１の吸水剤（５）を得た。第１の吸水剤（５）の特性を表１に示す。
【０１５２】
（実施例６）
溶液（Ｂ）の脱イオン水の量を３１６．９１ｇとし、モノマー水溶液（Ｃ）に添加するポリエチレングリコール６０００（平均分子量６０００、関東化学（株）製）をポリエチレングリコール１０００（平均分子量１０００、和光純薬工業（株）製）２．２５ｇに変更し、吸水性樹脂粒子の表面架橋のための加熱処理の時間を１時間とした以外は、実施例１と同様のやり方で吸水剤（６）を得た。第１の吸水剤（６）の特性を表１に示す。
【０１５３】
（実施例７）
容量１リットルのポリプロピレン製容器に、アクリル酸３７３．１４ｇと、ポリエチレングリコールジアクリレート（分子量５２３）１．４９ｇと、１．０質量％ジエチレントリアミン５酢酸・３ナトリウム水溶液２．２５ｇとを混合して溶液（Ａ）を調製した。更に、４８．５質量％水酸化ナトリウム水溶液２８８．２７ｇと５０℃に調温した脱イオン水（イオン交換水）３１９．１６ｇとを混合して溶液（Ｂ）を調製した。溶液（Ａ）を電磁攪拌器で攪拌しながら、溶液（Ａ）に、溶液（Ｂ）をすばやく加え混合して、モノマー水溶液（Ｃ）を得た。
【０１５４】
モノマー水溶液（Ｃ）は、中和熱と溶解熱とにより、液温が最高１０１℃に上昇した。モノマー水溶液（Ｃ）を撹拌しながら、Ｄ−ソルビトール１．８９ｇをモノマー水溶液（Ｃ）に添加して、モノマー水溶液（Ｄ）を得た。
【０１５５】
次いで、実施例１と同様のやり方で重合、乾燥、微粉砕、分級を行い、固形分９６質量％、質量平均粒径（Ｄ５０）４６５μｍ、及び粒径分布の対数標準偏差（σξ）０．３６の不定形微粉砕状の吸水性樹脂粒子を得た。
【０１５６】
得られた吸水性樹脂粒子１００質量部を攪拌しながら、１，４−ブタンジオール０．４８質量部と、プロピレングリコール０．７５質量部と、脱イオン水４．０質量部と、ポリエチレングリコール６０００（平均分子量６０００、関東化学（株）製）０．５質量部と、硫酸アルミニウム２７質量％水溶液（酸化アルミニウム基準で８質量％）０．８０質量部とを混合して表面架橋剤溶液を調製し、この混合溶液を吸水性樹脂粒子１００質量部に均一にスプレーして混合した。表面架橋剤溶液を混合した吸水性樹脂粒子を熱風乾燥機（温度：１８０℃）で１時間加熱処理して表面架橋を行った。
【０１５７】
加熱処理後、得られた吸水性樹脂粒子を目開き８５０μｍのＪＩＳ標準ふるいを通過するまで粉砕して、表面が架橋された第１の吸水剤（７）を得た。第１の吸水剤（７）の特性を表１に示す。
【０１５８】
比較例１
容量１リットルのポリプロピレン製容器に、アクリル酸３７３．１４ｇと、ポリエチレングリコールジアクリレート（分子量５２３）８．１１ｇと、１．０質量％ジエチレントリアミン５酢酸３ナトリウム水溶液２．２５ｇとを混合して溶液（Ａ）を調製した。更に、４８．５質量％水酸化ナトリウム水溶液２８８．２７ｇと、５０℃に調温した脱イオン水３０９．９２ｇとを混合して溶液（Ｂ）を調製した。溶液（Ａ）を電磁攪拌器で攪拌しながら、溶液（Ａ）に、溶液（Ｂ）をすばやく加えて混合して、モノマー水溶液（Ｃ）を得た。
【０１５９】
モノマー水溶液（Ｃ）は、中和熱と溶解熱とにより、液温が最高１０２℃まで上昇した。
【０１６０】
次に、モノマー水溶液（Ｃ）の温度が９７℃に低下した時点で、モノマー水溶液（Ｃ）を撹拌しながら、３質量％の過硫酸ナトリウム水溶液１３．８１ｇをモノマー水溶液（Ｃ）に加え、すぐにホットプレート（ＮＥＯ  ＨＯＴＰＬＡＴＥＨ１−１０００、（株）井内盛栄堂製）により表面温度を１００℃まで加熱された、内面にテフロン（登録商標）がコーティングされたステンレス製バット型容器の中に開放系で注いだ。ステンレス製バット型容器は、そのサイズが底面２５０×２５０ｍｍ、上面６４０×６４０ｍｍ、高さ５０ｍｍであり、中心断面が台形で、上面が開放されている。
【０１６１】
過硫酸ナトリウム水溶液を添加したモノマー水溶液（Ｃ）がステンレス製バット型容器に注がれて間もなく重合は開始した。水蒸気の発生と、上下左右への膨張及び発泡とを伴いながら、重合は進行し、その後、得られた架橋ポリマーヒドロゲル（ヒドロゲル）は底面よりもやや大きな寸法にまで収縮した。この膨張及び収縮は約１分以内に終了した。得られた架橋ポリマーヒドロゲル（ヒドロゲル）を、３分間重合容器（ステンレス製バット型容器）中に保持した後、架橋ポリマーヒドロゲル（ヒドロゲル）を取り出した。なお、これら一連の操作は大気中に開放された系で行った。
【０１６２】
得られた架橋ポリマーヒドロゲル（ヒドロゲル）をミートチョッパー（ＭＥＡＴ−ＣＨＯＰＰＥＲ  型式：１２ＶＲ−４００ＫＳＯＸ、飯塚工業株式会社製、ダイ孔径：６．４ｍｍ、孔数：３８、ダイ厚み８ｍｍ）により粉砕し、架橋ポリマーヒドロゲルを細かく粉砕した（粉砕粒子を得た）。
【０１６３】
細かく粉砕された架橋ポリマーヒドロゲル（粉砕粒子）を目開き８５０μｍのステンレス金網上に広げ、１８０℃で３０分間熱風乾燥を行った。得られた乾燥物をロールミル（ＷＭＬ型ロール粉砕機、有限会社井ノ口技研製）を用いて微粉砕し、目開き８５０μｍと目開き４５μｍのＪＩＳ標準ふるいで分級することにより、固形分９６質量％、質量平均粒径（Ｄ５０）４６３μｍ、粒径分布の対数標準偏差（σξ）０．３５の不定形微粉砕状の吸水性樹脂粒子を得た。
【０１６４】
得られた吸水性樹脂粒子１００質量部を撹拌しながら、１，４−ブタンジオール０．４８質量部と、プロピレングリコール０．７５質量部と、脱イオン水４．０質量部とを混合して作られた表面架橋剤溶液を、吸水性樹脂粒子１００質量部に均一にスプレーして混合した。表面架橋剤溶液を混合した吸水性樹脂粒子を熱風乾燥機（温度：１８０℃）で１時間加熱処理し表面架橋を行った。加熱処理後、得られた吸水性樹脂粒子を、目開き８５０μｍのＪＩＳ標準ふるいを通過するように粉砕した。こうして、表面が架橋された吸水性樹脂粒子を得た。これら吸水性樹脂粒子を比較吸水剤（１）とした。比較吸水剤（１）の特性を表１に示す。
【０１６５】
比較例２
比較吸水剤（１）１００質量部に、硫酸アルミニウム２７質量％水溶液（酸化アルミニウム基準で８質量％）０．８０質量部、乳酸ナトリウム６０質量％水溶液０．１３４質量部、及び、プロピレングリコール０．０１６質量部を混合して作られた混合液を添加した。添加後、無風条件下、６０℃で１時間乾燥した後、得られた粒子を目開き８５０μｍのＪＩＳ標準ふるいを通過させて、比較吸水剤（２）を得た。比較吸水剤（２）の特性を表１に示す。
【０１６６】
比較例３
シグマ型羽根を２本有する内容積１０Ｌのジャケット付きステンレス型双腕型ニーダーに蓋を付けて形成した反応器中で、アクリル酸５７８．１ｇ、３７質量％アクリル酸ナトリウム水溶液４２３５．０ｇ、脱イオン水６２６．４ｇ、ポリエチレングリコールジアクリレート（分子量５２３）７．１０ｇ、及びＤ−ソルビトール（和光純薬工業（株）製）８．９９ｇを溶解させて、反応液を得た。
【０１６７】
次いで、実施例２と同様のやり方で重合、乾燥、微粉砕、分級を行い、固形分９３質量％、質量平均粒子径（Ｄ５０）４６０μｍ、粒径分布の対数標準偏差（σξ）０．３６の不定形微粉砕状の吸水性樹脂粒子を得た。
【０１６８】
得られた吸水性樹脂粒子１００質量部を撹拌しながら、１，４−ブタンジオール０．４８質量部、プロピレングリコール０．７５質量部、及び脱イオン水４．０質量部を混合して作られた表面架橋剤溶液を、吸水性樹脂粒子１００質量部に均一にスプレーして混合した。表面架橋剤溶液を混合した吸水性樹脂粒子を熱風乾燥機（温度：１８０℃）で１時間加熱処理し表面架橋を行った。加熱処理後、得られた吸水性樹脂粒子を目開き８５０μｍのＪＩＳ標準ふるいを通過するように粉砕した。こうして、表面が架橋された吸水性樹脂粒子を得た。こうして得られた吸水性樹脂粒子を比較吸水剤（３）とした。比較吸水剤（３）の特性を表１に示す。
【０１６９】
比較例４
比較吸水剤（３）１００質量部に、硫酸アルミニウム２７質量％水溶液（酸化アルミニウム基準で８質量％）０．８０質量部、乳酸ナトリウム６０質量％水溶液０．１３４質量部、及びプロピレングリコール０．０１６質量部を混合して作られた混合液を添加した。添加後、無風条件下、６０℃で１時間乾燥した後、得られた粒子を目開き８５０μｍのＪＩＳ標準ふるいを通過させて、比較吸水剤（４）を得た。比較吸水剤（４）の特性を表１に示す。
【０１７０】
比較例５
実施例１で得られた表面架橋された吸水性樹脂粒子（硫酸アルミニウム水溶液、乳酸ナトリウム水溶液、及びプロピレングリコールから作られた混合液を添加していないもの）を比較吸水剤（５）とした。比較吸水剤（５）の特性を表１に示す。
【表１】
2011511653.tif 000003
【０１７１】
「発明を実施するための形態」で引用した全ての文献は、関連部分において本明細書に参考として組み込まれるが、いずれの文献の引用も、それが本発明に関して先行技術であることを容認するものとして解釈すべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【０１７２】
本発明の特定の諸実施形態を図示し、記載したが、本発明の趣旨及び範囲から逸脱することなく他の様々な変更及び修正を実施できることが当業者には自明である。したがって、本発明の範囲内にあるそのような全ての変更及び修正を添付の特許請求の範囲で扱うものとする。本明細書に開示されている寸法及び値は、列挙した正確な数値に厳しく制限されるものとして理解すべきではない。それよりむしろ、特に指定されない限り、各こうした寸法は、列挙された値とその値周辺の機能的に同等の範囲の両方を意味することを意図する。例えば、「４０ｍｍ」として開示された寸法は、「約４０ｍｍ」を意味することを意図する。
【図１】
2011511653.tif 000004
【図２】
2011511653.tif 000005
【図３】
2011511653.tif 000006
【国際調査報告】
2011511653.tif 000007
2011511653.tif 000008